КОЛОННА ДЛЯ АРФЫ

Полезная модель относится к струнным музыкальным инструментам и может быть использована для упрощения процесса изготовления арф.
Из уровня техники известна колонна для арфы в виде установленной на основании - пьедестале вертикальной стойки - стержня переменного по высоте поперечного сечения, изготовленная клееной из дерева, как правило, из клена (SU 301733, G10D 1/04, 1971; SU 862185, G10D 1/04, 1981). К недостатку такой колонны можно отнести технологическую сложность и трудоемкость изготовления.
Полезная модель направлена на создание конструктивно простой и технологичной в изготовлении колонны для арфы.
3
3
Решение поставленной задачи обеспечивается тем, что колонна для арфы, выполненная в виде установленной на основании - пьедестале арфы вертикальной стойки - стержня переменного по высоте поперечного сечения, отличающаяся тем, что содержит наружный слой в виде несущей оболочки из композиционного материала - стеклопластика на основе сложного полиэфирного полимера - полиэфирной смолы с плотностью 1200÷1400 кг/м, упрочненной стеклянными волокнами - стеклотканью, и внутренний слой из вспененного жесткого полиуретана с плотностью 450÷550 кг/м.
Кроме того, оболочка колонны снаружи может быть покрыта декоративным шпоном дерева.
Выполнение колонны для арфы двухслойной с несущей оболочкой из стеклопластика на основе полиэфирной смолы существенно упрощает технологию и ускоряет процесс изготовления колонны для арфы. При этом экспериментально подобранное сочетание
синтетических полимерных материалов для оболочки и внутреннего слоя обеспечивает высокие прочностные характеристики без снижения акустических качеств арфы.
На чертеже представлено поперечное сечение колонны для арфы.
3
3
Колонна для арфы выполнена многослойной и содержит наружный слой в виде несущей оболочки 1 из композиционного материала - стеклопластика на основе сложного полиэфирного полимера - полиэфирной смолы с плотностью 1200÷1400 кг/м, упрочненной стеклянными волокнами - стеклотканью 2, и внутренний слой 3 из вспененного жесткого полиуретана с плотностью 450÷550 кг/м.
Снаружи несущая оболочка 1 колонны покрыта декоративным шпоном 4 дерева.
Колонну для арфы изготовляют формовкой в матрицах из двух половинок следующим образом.
2
3
3
В подготовленную матрицу укладывают послойно стекловолокно - стеклоткань (массой 450 г/м) и полиэфирную смолу с плотностью 1200÷1400 кг/м марки 440-М855 (NORPOL). После постотверждения полученные половинки несущей оболочки 1 в матрицах склеивают, например эпоксидным клеем ЭД-20, и производят формирование внутреннего слоя 3 запениванием внутрь образованной колонны пены полиуретана (Barton'S) (FIX 65) с плотностью 450÷550 кг/м. Затем матрицы разбирают и производят шпонирование несущей оболочки 1 колонны декоративным шпоном 4 дерева.